텅스텐 포스 파이 드 ( WP ) 촉매 를 알루미나 ( Al 2 O 3 ) , 실리카 ( SiO 2 ) , 타이 타니아 ( TiO 2 ) 에 각각 25 wt % 담지 시킨 후 , 500 ℃ 의 온도 에서 6 시간 소성 하 여 담지 촉매 를 제조 한다 . 이렇게 제조 한 담지 촉매 50 g 을 반응기 에 첨가 하 여 , 실시 예 1 을 반복 한다 . 반응 후 수득 한 PTMG 에 대하 여 수 평균 분자량 ( Mn ) , 반응 전화 율 , 색상 ( APHA ) 을 표 1 에 나타내 었 다 .